(57)【要約】【課題】  溶接入熱の少しのバラつきでも、十分な溶込みが得られる差込溶接式管継手を提供する。【解決手段】  差込口に配管が差し込まれすみ肉溶接される差込溶接式管継手用構造材であって、差込口の端面の内径側周囲に、すみ肉溶接時の溶接入熱で溶融する微小突起部を備える。【選択図】  図１
2010005658.tif 000002
【特許請求の範囲】
【請求項１】
差込口に配管が差し込まれ、すみ肉溶接される差込溶接式管継手用構造材であって、
前記差込口の端面の内径側周囲に、前記すみ肉溶接時の溶接入熱で溶融する微小突起部を備えることを特徴とする差込溶接式管継手用構造材。
【請求項２】
前記微小突起部は、前記すみ肉溶接時の第１パス目の溶接入熱で溶融することを特徴とする請求項１に記載の差込溶接式管継手用構造材。
【請求項３】
前記微小突起部の断面形状は、略直角三角形であり、直交する各辺の長さが2.5ｍｍ以下であることを特徴とする請求項１または２に記載の差込溶接継手用構造材。
【請求項４】
前記微小突起部の断面形状は、略正方形であり、一辺の長さが2ｍｍ以下であることを特徴とする請求項１または２に記載の差込溶接継手用構造材。
【請求項５】
前記微小突起部の断面積は、4ｍｍ2以下であることを特徴とする請求項１から４のいずれかに記載の差込溶接式管継手用構造材。
【発明の詳細な説明】
【技術分野】
【０００１】
本発明は、微小突起を先端に備えることにより、溶け込み不良の発生を低減することを可能とした差込溶接式管継手用構造材に関するものである。
【背景技術】
【０００２】
ソケット溶接継手等の差込溶接式管継手は以前から作業段取りが容易なことから多くの継手で採用されている。通常の配管の突合せ溶接では裏波を出す必要があり、溶接技術としても高度な技術・技量が要求される。一方、ソケット溶接継手はそこまでの技術・技量は要求されない。
【０００３】
図３は、良好な溶け込みが行われたソケット溶接継手の軸方向断面を示す図である。ソケット１に配管２が差し込まれ、ソケット１の端面と配管２の表面との間に溶接欠陥（溶け込み不良）がなく、すみ肉溶接部Ａが形成されている。
【０００４】
ソケット溶接継手は、一般的には、差込み部の内径が11.0ｍｍから90.0ｍｍ程度の小径配管に使用されているが、溶接作業者にとって突合せ溶接のような裏波を出す必要はないとの判断もあると思われるし、溶接技術管理上も、小径管の場合あまり溶接入熱を大きくすると、配管内面まで熱影響が及び材質的な劣化を招くため、一般的には小入熱で溶接が行なわれる。
【０００５】
図４は、溶接欠陥（溶け込み不良）が生じているソケット溶接継手の軸方向断面を示す図である。ソケット１の端面と配管２の表面との間にすみ肉溶接部Ｂが溶接されているが、欠陥部Ｃが生じている。溶接すべき部分、即ちソケット１および配管２は、熱容量が大きいため、その熱容量に合った溶接入熱が与えられないと、図４に示すような溶込み不良などの欠陥が発生する。
【０００６】
ソケット溶接継手の検査方法は一般的には、液体浸透探傷検査などの表面検査が行なわれるが、この検査法では溶込み不良などの溶接内部の欠陥は検出できない。放射線透過試験を用いれば、このような欠陥は検出できるが、放射線を用いるため管理区域の設定などが必要になり、準備の大変さや経費等を考慮すると、一般的に簡易な継手として採用されているソケット溶接継手に対して採用することは困難である。また、耐圧試験でも、少しの溶込み不良では検査に合格する場合も考えられる。
【０００７】
このような溶込み不良があると、計画通りの強度が確保されず、使用中に漏洩を起す可能性があるため、溶込み不良の発生を抑える必要がある。
【発明の開示】
【発明が解決しようとする課題】
【０００８】
上述したように、ソケット溶接継手は小径配管に使用されることが多い。そのため、配管の設置場所が狭隘部であったり、部屋の壁や床に近接した場所に設置される事が多く、溶接姿勢が悪い場所での溶接作業となる場合も多い。そのため、溶接入熱のバラつきが発生しやすい。溶接入熱のバラつきにより、入熱が不足する（低くなりすぎる）と、上述したような溶込み不良が発生する可能性が高まるため、少しの入熱のバラつきに対しても、十分な溶込みが得られる継手設計が必要である。
【０００９】
本発明は、このような従来の問題を解決するためになされたもので、溶接入熱がバラついた場合でも、十分な溶込みを得ることが可能となる差込溶接式管継手用構造材を提供しようとするものである。
【課題を解決するための手段】
【００１０】
本発明材は、差込口に配管が差し込まれ、すみ肉溶接される差込溶接式管継手用構造材であって、差込口の端面の内径側周囲に、すみ肉溶接時の溶接入熱で容易に溶融する微小突起部を備えることを特徴とする。
【発明の効果】
【００１１】
本発明の差込溶接式管継手用構造材によれば、構造材の溶接される端面に小さな突起を設けることにより、溶接入熱がバラついて少し小さくなっても微小突起部分が十分溶融し、これにより問題となる溶込み不良の発生を低減した継手を提供することが可能となる。
【発明を実施するための最良の形態】
【００１２】
以下、本発明の実施形態である差込溶接式管継手用構造材について、図を参照して詳細に説明をする。なお、以下の説明においては、ソケット溶接継手を例にあげて説明をするが、一般的な差込溶接継手等にも適用可能である。
【００１３】
図１は、本発明の第１実施形態の差込溶接式管継手用構造材の形状を示す図である。
【００１４】
ソケット１０１の差込口１０１ｂに配管１０２が差し込まれる構造のソケット溶接継手１００において、ソケット１０１の差込口１０１ｂの端面の内径側周囲に微小突起部１０１ａを形成する。
【００１５】
本実施形態のソケット（差込溶接式管継手構造材）１０１は、ソケット溶接継手１００の溶接すべき箇所へ局部的に熱容量の小さな部分である微小突起部１０１ａを備え、溶接時溶接入熱のバラつきで溶接入熱が小さくなっても、微小突起部１０１ａ自体がすみ肉溶接時の溶接入熱で十分に溶融して欠陥の発生を抑制することにより、溶込み不良の発生の可能性を下げ、良好な溶接継手を得ることが出来るようにしたものである。
【００１６】
ここで、本実施形態の微小突起部１０１ａは、高さｗ1及び幅ｗ2が2.5ｍｍ程度以下であり、差込口１０１ｂの中心軸方向断面の断面積が4ｍｍ2程度以下の直角二等辺三角形の断面形状を有することが好ましい。
【００１７】
図５は、一般的なソケット溶接継手の溶接手順の例を示す図である。ソケット溶接継手の方法は、図５（ａ）及び図５（ｂ）に示すように、２層３パス又は２層２パスが基本であり、ソケット１のいわゆる脚長やのど厚が大きい場合には（即ち、図１中のｗ2方向が大きい場合には）、この層数やパス数を増やすことが通常である。
【００１８】
図５（ｃ）に示すように、１層１パスで継手の溶接を終了させるために、大きい溶接入熱で溶接した場合には、配管２の内面への熱影響が大きく、材質劣化につながりやすく、また、ここに内部欠陥があった場合には、そのまま漏洩につながりやすいため、少なくとも２層以上で溶接が行われることが多い。
【００１９】
したがって、微小突起部１０１ａの寸法は１パス１層目の溶接時に、溶接入熱の少ない方向へばらついても、十分に溶け込みが得られる寸法であればよい。即ち、ソケット１の脚長やのど厚が大きい場合には、この層数およびパス数を増やして対応すればよく、微小突起部１０１ａの突起寸法を、高さｗ1及び幅ｗ2が2.5ｍｍ程度以下であり断面積が4ｍｍ2程度以下から大きくする必要性は低い。
【００２０】
但し、ソケット溶接継手以外の差込溶接継手の場合や、自動ティグ溶接やミグ溶接など入熱の大きな溶接法を適用する場合には、微小突起部１０１ａの大きさは大きくしてもよい。しかしながら、微小突起部１０１ａの大きさを大きくした場合には、その突起部自身の熱容量が大きくなるため、小入熱でも溶融するという本実施形態の突起部を設ける意味が減少することとなる。
【００２１】
本実施形態の場合には、微小突起部１０１ａの断面を直角二等辺三角形にするのが好ましいが、加工性や溶接性の関係で、直角二等辺三角形でない他の三角形の形状であっても良い。
【００２２】
図２は、本発明の第２実施形態の差込溶接式管継手用構造材の形状を示す図である。
【００２３】
ソケット２０１の差込口２０１ｂに配管２０２が差し込まれる構造のソケット溶接継手２００において、ソケット２０１の差込口２０１ｂの端面の内径側周囲に微小突起部２０１ａを形成する。
【００２４】
本実施形態のソケット２０１は、ソケット溶接継手２００の溶接すべき箇所へ局部的に熱容量の小さな部分、即ち、高さｗ1及び幅ｗ2が2ｍｍ程度以下であり、差込口２０１ｂの中心軸方向断面の断面積が4ｍｍ2程度以下の正方形の微小突起部２０１ａを設け、溶接時溶接入熱のバラつきで溶接入熱が小さくなってもその部分は十分に溶融し、溶込み不良の発生の可能性を下げ良好な溶接継手を得ることが出来るようにしたものである。
【００２５】
本実施形態の場合には、微小突起部２０１ａの断面形状は正方形とすることが好ましいが、加工性や溶接性の関係で、正方形でなくても良く、長方形であっても良い。
【００２６】
以上説明したように、本発明の各実施形態の差込溶接式管継手用構造材によれば、ソケット差込口の先端部に微少突起部を設けることにより、溶接入熱の少しのバラつきでも、良好な溶込みの継手が得られ、使用中の配管内部の液体や気体の漏洩発生の可能性を低減することが可能となる。また、微小突起部の断面形状の例として三角形及び四角形を挙げたが断面形状はこれらに限られるものではなく、加工可能な形状であればよい。
【図面の簡単な説明】
【００２７】
【図１】本発明の第１実施形態の差込溶接式管継手用構造材の構成を示す断面図である。
【図２】本発明の第２実施形態の差込溶接式管継手用構造材の構成を示す断面図である。
【図３】良好な溶け込みが行われたソケット溶接継手例の軸方向断面を示す図である。
【図４】溶け込み不良が生じているソケット溶接継手例の軸方向断面を示す図である。
【図５】ソケット溶接継手の一般的な溶接手順の例を示す図である。
【符号の説明】
【００２８】
１００：本発明の第１実施形態の差込溶接式管継手
１０１：ソケット
１０１ａ：微小突起部
１０２：配管
２００：本発明の第２実施形態の差込溶接式管継手
２０１：ソケット
２０１ａ：微小突起部
２０２：配管
【図１】
2010005658.tif 000003
【図２】
2010005658.tif 000004
【図３】
2010005658.tif 000005
【図４】
2010005658.tif 000006
【図５】
2010005658.tif 000007